(57)【特許請求の範囲】
【請求項１】
シリコーン油に添加剤として下記Ｂ〜Ｇから選択された１種を添加してなることを特徴とする導電障害・放電障害防止用シリコーン油組成物。
Ｂ．ヒンダードアミン系化合物
Ｃ．チオウレア系化合物
Ｄ．キノリン系化合物
Ｅ．ベンズイミダゾール系化合物
Ｆ．酸
Ｇ．炭化水素
【発明の詳細な説明】
【０００１】
【産業上の利用分野】
本発明は、無臭、無毒なシリコーン油組成物であって、シリコーン組成物及びシリコーン蒸気による電気接点の導電障害を防止する組成物に関する。
【０００２】
とくに静電複写機等のコロナ放電部の放電障害を防止するシリコーン油組成物に関する。
【０００３】
【従来の技術】
シリコーンオイルは電気絶縁油としてトランス、コンデンサーなどに使われており、また低分子量のシリコーンオイルは塗料、インキ、電子写真用現像剤、化粧品、整髪剤などに用いられている。
【０００４】
しかし、これらの製品が開放式の電気開閉接点や電気摺動接点などの近くで使用するとシリコーンが付着して電気接点部の導電性が低下して、場合によっては導電性がなくなり電気接点としての機能がなくなる。
【０００５】
これはシリコーンオイル中の低分子量のシリコーン化合物が蒸発し、電気接点部に付着する。接点開閉時の放電エネルギーで二酸化ケイ素、炭化ケイ素などの絶縁性物質をつくるためと考えられている。
【０００６】
従来この問題を解決する方法は製品の中から低分子量のシリコーン化合物を除去する手段が主であった。しかし、これは減圧法でも除去しにくいという問題があった。特開昭６３−２７０７６２ではシリコーン組成物中にアミンを、特開平１−１０４６５６ではフッ化有機化合物を含有せしめた組成物が提案されているが臭気や価格の点で問題があった。
【０００７】
【発明が解決しようとする課題】
本発明では低分子量のシリコーン化合物が存在しても電気接点の導電性障害を起さず無害な無臭のシリコーン油組成物を提供するものである。
【０００８】
また静電複写機には、現像剤、定着部にシリコーンオイルが用いられているが、シリコーン組成物によるコロナ放電部の放電障害を解決するものである。
【０００９】
本発明はシリコーン油を主成分として、これに下記Ｂ〜Ｇから選択された特定の添加剤を配合した導電障害・放電障害防止用シリコーン油組成物である。
Ｂ．ヒンダードアミン系化合物
Ｃ．チオウレア系化合物
Ｄ．キノリン系化合物
Ｅ．ベンズイミダゾール系化合物
Ｆ．酸
Ｇ．炭化水素
【００１０】
本発明に使用するシリコーン油は、油状を呈するシリコーンであればとくに制限はなく、オルガノポリシロキサン、オルガノシロキサンオリゴマー、オルガノシランなどを単独で、あるいは混合物として使用することができる。
【００１１】
オルガノポリシロキサンは直鎖状、分技鎖状、網状、環状など、またシラノール、アルコキシ、ビニル、アリル、ヒドロキシ基などを含むものでもよい。ホモポリマー、コーポリマーでもよい。
【００１２】
オルガノポリシロキサン中のアルキル基としては、メチル、エチル、プロピル基等であり、フェニール基、アリル基、ビニル基等もある。
【００１３】
しかしコストや性能の面から、ジメチルポリシロキサン、環状ジメチルポリシロキサンが特にすぐれている。
【００１４】
ジメチルポリシロキサンとしては信越化学のＫＦ９６，１．０、ＫＦ９６，１．５、ＫＦ９６，３．０、ＫＦ９６−３００、ＫＦ９６−３００００等、また環状ジメチルポリシロキサンの例としては、ＫＦ９９４（環状４量体）、ＫＦ９９５（環状５量体）、環状１０、２０、２５量体などが挙げられる。またその混合物でもよい。
【００１５】
本発明のシリコーン油組成物は、上記のシリコーン油を主成分として、これに特定の添加剤を配合したものである。
【００１６】
このような添加剤としては、次に示すものを挙げることができる。
【００１７】
Ｂ．ヒンダードアミン系化合物
Ｃ．チオウレア系化合物
Ｄ．キノリン系化合物
Ｅ．ベンズイミダゾール系化合物
Ｆ．酸
Ｇ．炭化水素
次に上記各添加剤の具体例についてさらに説明する。
【００１９】
Ｂ．ヒンダードアミン系化合物としては、例えば、
Ｂ−１  ビス（２，２，６，６−テトラメチル−４−ピペリジル）セバケート
Ｂ−２  ビス（１，２，２，６，６−ペンタメチル−４−ピペリジル）セバケート
Ｂ−３  １−｛２−［３−（３，５−ジ−ｔ−ブチル−４−ヒドロキシフェニール）プロピオニルオキシ］エチル｝−４−｛３−（３，５−ジ−ｔ−ブチル−４−ヒドロキシフェニール）プロピオニルオキシ｝−  ２，２，６，６−テトラメチルピペリジン
Ｂ−４  ４−ベンゾイルオキシ−２，２，６，６テトラメチルピペリジン
Ｂ−５  ８−アセチル−３−ドデシル−７，７，９，９−テトラメチル−  １，３，８−トリアガスピロ｛４，５｝デカン−２，４−ジオン等が好ましい。
【００２０】
Ｃ．チオウレア系化合物としては、たとえば、
トリメチルチオ尿素、トリエチルチオ尿素、トリブチルチオ尿素、トリデシルチオ尿素、１，３−ビス（ジメチルアミノプロピル）−２−チオ尿素、１，３−ビス（ジエチルアミノプロピル）−２−チオ尿素、１，３−ビス（ジプロピルアミノプロピル）−２−チオ尿素、トリ−アリルチオ尿素、トリ−イソプロピルチオ尿素等が好ましい。
【００２１】
Ｄ．キノリン系化合物としては、たとえば、
ポリ（２，２，４−トリエチル−１，２−ジヒドロキノリン）
ポリ（２，２，４−トリメチル−１，２−ジヒドロキノリン）
６−メトキシ−１，２−ジヒドロ−２，２，４−トリメチルキノリン
６−エトキシ−１，２−ジヒドロ−２，２，４−トリメチルキノリン
６−メトキシ−１，２−ジヒドロ−２，２，４−トリエチルキノリン
６−ブトキシ−１，２−ジヒドロ−２，２，４−トリメチルキノリン
６−ブトキシ−１，２−ジヒドロ−２，２，４−トリエチルキノリン
６−ブトキシ−１，２−ジヒドロ−２，２，４−トリプロピルキノリン
６−ブトキシ−１，２−ジヒドロ−２，２，４−トリブチルキノリン等が好ましい。
【００２２】
本発明のシリコーンへの添加物の例として以下のものがあげられる。
【００２３】
Ｅ．ベンズイミダゾール系化合物としては、たとえば、
２−メルカプトベンズイミダゾール
２−メルカプトメチルベンズイミダゾール
２−オキシベンズイミダゾール
２−アミノベンズイミダゾール
４−アミノベンズイミダゾール
１−メチルベンズイミダゾール
１−エチルベンズイミダゾール
１−ビニルベンズイミダゾール
１−フェニルベンズイミダゾール
１−ベンジルベンズイミダゾール
２−メチルベンズイミダゾール
２−エチルベンズイミダゾール
２−ビニルベンズイミダゾール
２−フェニルベンズイミダゾール
２−ベンジルベンズイミダゾール
１，２−ジメチルベンズイミダゾール
２−ベンジル−１−メチルベンズイミダゾール
５，６−ジメチルベンズイミダゾール
１−グルコシルベンズイミダゾール
２−オキシメチルベンズイミダゾール
２−メチルオキソベンズイミダゾール
２−メチル−５−ニトロベンズイミダゾール
２−アミノ−１−ベンゾイルベンズイミダゾール
２−アミノ−１−アリールスルホニルベンズイミダゾール
２−アミノメチルベンズイミダゾール
２−ジエチルアミノメチルベンズイミダゾール
２−アニリノベンズイミダゾール
２−グアニジノベンズイミダゾール等が好ましい。又、上記イミダゾールのピリジウム塩、アンモニウム塩、トリメチルアミン塩、トリエチルアミン塩、亜鉛塩、ニッケル塩、アルミニウム塩等も好ましく使用することができる。
【００２４】
Ｆ．酸としては、たとえば
塩酸
硫酸
塩化チオニール
塩化スルフリル
リン酸等の無機酸
酢酸
プロピオン酸
クエン酸
酒石酸
リンゴ酸
ナフテン酸等の有機酸が好ましい。
【００２５】
Ｇ．炭化水素としては、たとえば、
ｎ−ヘキサン、ヘプタン、イソオクタン、ノナン、２，２，５−トリメチルペンタン、オクタン、デカン、ドデカン、ウンデカン、メシチレン、ナフタレン、テトラリン、シクロペンタン、メチルシクロペンタン、シクロヘキサン、シクロヘキセン、α−ピネン、ジペンテン、デカリン、パイン油、テレピン  油、ショウノウ油、エクリン化学社製、イソパラフィンで商品名はアイソパーＧ、アイソパーＨ、アイソパーＬ、アイソパーＭ，アイソパーＶなどの脂肪族炭化水素が好ましいが、ベンゼン、トルエン、キシレン、エチルベンゼン、スチレン、ジエチルベンゼン等芳香族炭化水素も用いることも可能である。
【００３１】
本発明のシリコーン油組成物の添加物の含有量は、Ｂ．ヒンダードアミン系化合物の場合は０．０１〜３０重量％、好ましくは０．１〜２０重量％である。Ｃ．チオウレア系化合物の場合は、０．１〜３０重量％、好ましくは１〜２０重量％である。Ｄ．キノリン系化合物及びＥ．ベンズイミダゾール系化合物の場合は０．１〜３０重量％、好ましくは１〜２５重量％である。Ｆ．酸の場合は０．００１〜１０重量％、好ましくは０．０１〜５重量％である。Ｇ．炭化水素の場合は０．１〜６０重量％、好ましくは１〜２５重量％である。
【００３２】
各添加剤の含有量が上記下限未満では本発明の効果が少なく、又、上記上限を越えた場合にはシリコーン油の特性、たとえば絶縁性や撥水性などの特性が劣化する場合がある。
【００３３】
シリコーン油に各添加剤が上記に示されたそれぞれの含有量の範囲内で添加された組成物は、その付近に配設された電気接点の導電障害や静電複写機等のコロナ放電の導電障害を防止することができる。この理由は、十分には解明されていないが、シリコーン油が一般にコロナ放電等により生ずるオゾンや発生期の酸素により酸化され、酸化ケイ素や炭化ケイ素に変化して、これがシリコーン油の付近に配設された電気接点の導電障害を起こすと考えられるが、前記のオゾンや発生期の酸素あるいはオキソニウムイオン等は本発明に使用する前記の各種の添加剤の添加により分解されるためと考えられる。
【００３４】
【実施例】
以下実施例を示し、更に詳細に説明する。
【００４８】
実施例６
ジメチルポリシロキサンＫＦ９６−３００（信越化学社製）  ９８重量部
添加物Ｂ−１化合物                                        ２重量部
のシリコーン組成物を作成した。
【００４９】
リコピーＦＴ−４０６０乾式複写機のシリコーンローラーに本発明シリコーン組成物を塗布したところ、複写枚数１０万枚後でもコロナワイヤーの汚れによる放電不良は認められなかった。
【００５０】
比較のためにシリコーンオイルＫＦ９６−３００単独を塗布した場合は１．５万枚コピー後にコロナ放電ムラが生じ、画像が劣化した。
【００５１】
実施例７
ジメチルポリシロキサンＫＦ９６−３００（信越化学社製）  ９０重量部
添加物Ｂ−２化合物                                      １０重量部
のシリコーン組成物を作成した。
【００５２】
実施例６と同様にコロナワイヤーの汚れによる放電不良を評価したところ１０万枚コピー後でも問題はなかった。
【００５３】
比較のためにメチルフェニールポリシロキサン（ＫＦ５８）単独の場合は、１．２万枚後の放電ムラが生じた。
【００５４】
実施例８
環状ジメチルポリシロキサンＫＦ９９４（信越化学社製）    ９５重量部
添加物Ｂ−３化合物                                        ５重量部
のシリコーン組成物を作成した。
【００５５】
本発明シリコーン組成物Ｃを湿式複写機リコピー６５０の分散媒に用いて現像剤を作成した。画像濃度は１．１８で６万枚コピー後でもコロナ放電不良は生じなかった。
【００５６】
実施例９
0003712270.tif 000002
のシリコーン組成物を作成した。
【００５７】
実施例８と同様評価したところ５万枚コピー後にわずかにコロナ放電ムラが生じた。
【００５８】
実施例１０
ジメチルポリシロキサンＫＦ９６−３００                  ４５重量部
環状ジメチルポリシロキサンＫＦ９９５                    ４２重量部
添加物Ｂ−５化合物                                        ３重量部
のシリコーン組成物を作成した。
【００５９】
リコピーＦＴ４０６０のシリコーンローラーに実施例６と同様に塗布し、コピーした。複写枚数１５万枚でもコロナワイヤーの汚れは認められなかった。
【００６０】
実施例１１
シリコーンＫＦ９６−３００（信越化学）                  ９５重量部
トリエチレンチオ尿素                                      ５重量部
のシリコーン組成物を作成した。
【００６１】
リコピーＦＴ−４０６０の定着部に前記シリコーン組成物を使用したところ、１０万枚の複写の後でもコロナワイヤー等の開放部にも汚れや放電不良は認められなかった。
【００６２】
実施例１２
シリコーンＫＦ９６−１．５（信越化学）                  ９３重量部
１，３−ビス（ジエチルアミノプロピル）−２−チオ尿素      ７重量部
からなるシリコーン組成物を作成した。
【００６３】
リコピーＤＴ−６５０の現像部に分散媒としてこのシリコーン組成物を投入し、ＤＴ−６５０用の補給トナーを用いて現像剤とし複写を行った。
【００６４】
画像濃度が１．２以上（マクベス反射濃度計）であり、シャープネスの良い画像が得られた。
【００６５】
５万枚の複写後もコロナ放電不良やモーター等の電気不良は発生しなかった。
実施例１３
シリコーンＫＦ−９９５                                  ９０重量部
トリイソプロピル−チオ尿素                              １０重量部
から成るシリコーン組成物を作成した。実施例１２と同様に複写を行ったところ、良好な画像が得られ、１０万枚複写後も複写機の電気部品や室内の電気接点に異常は見られなかった。
【００６６】
比較例１
実施例１１においてシリコーンＫＦ−９６−３００単独で複写を行ったところ、１．５万枚の複写後にコロナ放電ワイヤに白い固体が付着し放電不良を生じた。
【００６７】
比較例２
実施例１２において添加剤を０．０７重量部として試験したところ、わずか５千枚の複写でコロナ放電ワイヤに付着物が発生した。また、添加量を４０重量部したところ現像液中でトナー粒子が凝集し帯電しなくなった。
【００６８】
実施例１４
ジメチルポリシロキサンＫＦ９６−３００（信越化学社製）  ９０重量部
添加物ポリ（２，２，４−トリエチル−１，２−ジヒドロキ
ノリン）                                                  １０重量部
のシリコーン組成物を作成した。
【００６９】
リコピーＦＴ−５０７０乾式複写機のシリコーンローラーに本発明シリコーン組成物を塗布したところ、複写枚数８万枚後でもコロナワイヤーの汚れによる放電不良は認められなかった。
【００７０】
比較のためにシリコーンオイルにＫＦ９６−３００単体を塗布した場合は１．５万枚コピー後にコロナ放電ムラが生じ、画像が劣化した。
【００７１】
実施例１５
ジメチルポリシロキサンＫＦ９６−３００（信越化学社製）  ８５重量部
添加物６−メトキシ−１，２−ジヒドロ−２，２，４−トリ
メチルキノリン                                            ２０重量部
のシリコーン組成物を作成した。
【００７２】
実施例１４と同様にコロナワイヤーの汚れによる放電不良を評価したところ１０万枚コピー後でも問題はなかった。
【００７３】
比較のためにメチルフェニルポリシロキサン（ＫＦ５８）単独の場合は、１．２万枚後の放電ムラが生じた。
【００７４】
実施例１６
環状ジメチルポリシロキサンＫＦ９９４（信越化学社製）    ８０重量部
添加物６−メトキシ−１，２−ジヒドロ−２，２，４−トリ
エチルキノリン                                            ２０重量部
のシリコーン組成物を作成した。
【００７５】
本発明シリコーン組成物を湿式複写機リコピー６５０の分散媒に用いて現像剤を作成した。画像濃度は１．２２で４．５万枚コピー後でもコロナ放電不良は生じなかった。
【００７６】
実施例１７
ジメチルポリシロキサンＫＦ９６−１．５（信越化学社製）  ９５重量部
添加物６−ブトキシ−１，２−ジヒドロ−２，２，４−トリ
メチルキノリン                                              ５重量部
のシリコーン組成物を作成した。
【００７７】
実施例１６と同様評価したところ５万枚コピー後にわずかにコロナ放電ムラが生じた。
【００７８】
実施例１８
ジメチルポリシロキサンＫＦ９６−３００                  ４０重量部
環状ジメチルポリシロキサンＫＦ９９５                    ４０重量部
添加物ポリ（２，２，４−トリメチル−１，２−ジヒドロキ
ノリン）                                                  ２０重量部
のシリコーン組成物を作成した。
【００７９】
リコピーＦＴ４０６０のシリコーンローラーに実施例１４と同様に塗布し、コピーした。複写枚数１５万枚でもコロナワイヤーの汚れは認められなかった。
【００８０】
実施例１９
ジメチルポリシロキサンＫＦ９６−３００（信越化学社製）  ８８重量部
添加物（２−メルカプトベンズイミダゾール）              １２重量部
のシリコーン組成物を作成した。
【００８１】
リコピーＦＴ−４０６０乾式複写機のシリコーンローラーに本発明シリコーン組成物を塗布したところ、複写枚数７．５万枚後でもコロナワイヤーの汚れによる放電不良は認められなかった。
【００８２】
比較のためにシリコーンオイルＫＦ９６−３００単独を塗布した場合は１．５万枚コピー後にコロナ放電ムラが生じ、画像が劣化した。
【００８３】
実施例２０
ジメチルポリシロキサンＫＦ９６−３００（信越化学社製）  ８３重量部
添加物（２−メルカプトメチルベンズイミダゾール）        １７重量部
のシリコーン組成物を作成した。
【００８４】
実施例１と同様にコロナワイヤーの汚れによる放電不良を評価したところ１０万枚コピー後でも問題はなかった。
【００８５】
比較のためにメチルフェニールポリシロキサン（ＫＦ５８）単独の場合は、１．２万枚後の放電ムラが生じた。
【００８６】
実施例２１
環状ジメチルポリシロキサンＫＦ９９４（信越化学社製）    ９５重量部
添加物（２−メチルベンズイミダゾール）                    ５重量部
のシリコーン組成物を作成した。
【００８７】
本発明シリコーン組成物を湿式複写機リコピー７５０の分散媒に用いて現像剤を作成した。画像濃度は１．２８で５．５万枚コピー後でもコロナ放電不良は生じなかった。
【００８８】
実施例２２
ジメチルポリシロキサンＫＦ９６−１．５（信越化学社製）  ８５重量部
添加物（１−フェニルベンズイミダゾール）                １５重量部
のシリコーン組成物を作成した。
【００８９】
実施例２１と同様評価したところ５万枚コピー後にわずかにコロナ放電ムラが生じた。
【００９０】
実施例２３
ジメチルポリシロキサンＫＦ９６−３００                  ４５重量部
環状ジメチルポリシロキサンＫＦ９９５                    ４５重量部
添加物（２−アミノベンズイミダゾール）                  １０重量部
のシリコーン組成物を作成した。
【００９１】
リコピーＦＴ４０８０のシリコーンローラーに実施例１９と同様に塗布し、コピーした。複写枚数１５万枚でもコロナワイヤーの汚れは認められなかった。
【００９２】
実施例２４
ジメチルポリシロキサンＫＦ９６−３００（信越化学社製）  ９５重量部
添加物（塩酸）                                        ０．５重量部
のシリコーン組成物を作成した。
【００９３】
リコピーＦＴ−５０５０乾式複写機のシリコーンローラーに本発明シリコーン組成物を塗布したところ、複写枚数８万枚後でもコロナワイヤーの汚れによる放電不良は認められなかった。
【００９４】
比較のためにシリコーンオイルにＫＦ９６−３００単独を塗布した場合は１．０万枚コピー後にコロナ放電ムラが生じ、画像が劣化した。
【００９５】
実施例２５
メチルフェニールポリシロキサンＫＦ５８（信越化学社製）  ８５重量部
添加物（リン酸）                                          ５重量部
のシリコーン組成物を作成した。
【００９６】
実施例２４と同様にコロナワイヤーの汚れによる放電不良を評価したところ９万枚コピー後でも問題はなかった。
【００９７】
比較のためにＫＦ５８単独の場合は１．２万枚後の放電ムラが生じた。
【００９８】
実施例２６
環状ジメチルポリシロキサンＫＦ９９４（信越化学社製）    ９０重量部
添加物（酢酸）                                        １．０重量部
のシリコーン組成物を作成した。
【００９９】
本発明シリコーン組成物を湿式複写機ＣＴ−５０８５の分散媒に用いて現像剤を作成した。画像濃度は１．２２で４．５万枚コピー後でもコロナ放電不良は生じなかった。
【０１００】
実施例２７
ジメチルポリシロキサンＫＦ９６−１．５（信越化学社製）  ８０重量部
添加物（塩化チオニル）                            ０．００１重量部
のシリコーン組成物を作成した。
【０１０１】
実施例２６と同様評価したところ５万枚コピー後にわずかにコロナ放電ムラが生じた。
【０１０２】
実施例２８
ジメチルポリシロキサンＫＦ９６−３００                  ４０重量部
環状ジメチルポリシロキサンＫＦ９９５                    ４０重量部
添加物（塩化スルフリル）                            ０．２０重量部
のシリコーン組成物を作成した。
【０１０３】
リコピーＦＴ３０６０のシリコーンローラーに実施例２４と同様に塗布し、コピーした。複写枚数１２万枚でもコロナワイヤーの汚れは認められなかった。
【０１０４】
実施例２９
ジメチルポリシロキサンＫＦ９６−３００（信越化学社製）  ９５重量部
添加物アイソパーＭ（イソパラフィン）                      ５重量部
のシリコーン組成物を作成した。
【０１０５】
リコピーＦＴ−４０６０乾式複写機のシリコーンローラーに本発明シリコーン組成物を塗布したところ、複写枚数５万枚後でもコロナワイヤーの汚れによる放電不良は認められなかった。
【０１０６】
比較のためにシリコーンオイルにＫＦ９６−３００単独を塗布した場合は１．５万枚コピー後にコロナ放電ムラが生じ、画像が劣化した。
【０１０７】
実施例２９のＫＦ９６−３００の代りにメチルフェニルポリシロキサンＫＦ８５信越化学を用いた場合は約２．５万枚でコロナワイヤーの汚れによる放電ムラが生じた。
【０１０８】
実施例３０
ジメチルポリシロキサンＫＦ９６−３００（信越化学社製）  ８０重量部
添加物アイソパーＶ（イソパラフィン）                    ２０重量部
のシリコーン組成物を作成した。
【０１０９】
実施例２９と同様にコロナワイヤーの汚れによる放電不良を評価したところ５．５万枚コピー後でも問題はなかった。
【０１１０】
比較のためにＫＦ５８を用いると２．５万枚後の放電ムラが生じた。
【０１１１】
実施例３１
環状ジメチルポリシロキサンＫＦ９９４（信越化学社製）    ９０重量部
添加物イソオクタン                                      １０重量部
のシリコーン組成物を作成した。
【０１１２】
本発明シリコーン組成物を湿式複写機リコピー６５０の分散媒に用いて現像剤を作成した。画像濃度は１．１２で５万枚コピー後でもコロナ放電不良は生じなかった。
【０１１３】
実施例３２
ジメチルポリシロキサンＫＦ９６−１．５（信越化学社製）  ９０重量部
添加物アイソパーＨ（イソパラフィン）                    １０重量部
のシリコーン組成物を作成した。
【０１１４】
実施例３１と同様評価したところ５万枚コピー後にわずかにコロナ放電ムラが生じた。しかし０．０１重量部添加したものでは０．３万枚でコロナワイヤーの汚れが発生し、放電不良が生じた。
【０１１５】
実施例３３
ジメチルポリシロキサンＫＦ９６−３００                  ４０重量部
環状ジメチルポリシロキサンＫＦ９９５                    ４０重量部
添加物イソドデカン                                      ２０重量部
のシリコーン組成物を作成した。
【０１１６】
リコピーＦＴ４０６０のシリコーンローラーに実施例２９と同様に塗布し、コピーした。複写枚数５万枚でもコロナワイヤーの汚れは認められなかった。
【０１５４】
【発明の効果】
以上説明したように、本発明のシリコーン油組成物は、特定の添加剤の作用により、この組成物の近くに配設された電気接点の導電性障害や静電複写機のコロナ放電部の放電障害を防止することができる。